(57)【要約】  発光繰返し単位を含む蛍光発光ポリマー、およびその発光ポリマーに結合した三重項受容単位を有する、有機発光ダイオードにおいて有用となり得る組成物。
2013531100.tif 000002
【特許請求の範囲】
【請求項１】
発光繰返し単位を含む蛍光発光ポリマー、およびその発光ポリマーに結合した三重項受容単位を含む、組成物。
【請求項２】
三重項受容単位が、０．１〜１０ｍｏｌ％の範囲の量で存在する、請求項１に記載の組成物。
【請求項３】
三重項受容単位が、発光ポリマーおよび組成物の任意の他の１つまたは複数の成分と混合された三重項受容化合物である、請求項１に記載の組成物。
【請求項４】
三重項受容単位が、発光ポリマーまたは組成物の任意の他の１つもしくは複数の成分に結合している、請求項１に記載の組成物。
【請求項５】
正孔輸送材料および電子輸送材料の少なくとも１つを含み、三重項受容単位が、正孔輸送材料、電子輸送材料および発光材料の少なくとも１つに結合している、請求項４に記載の組成物。
【請求項６】
三重項受容単位が発光ポリマーに結合している、請求項４に記載の組成物。
【請求項７】
発光ポリマーが、発光繰返し単位、ならびに電子輸送をもたらす繰返し単位および正孔輸送をもたらす繰返し単位の少なくとも１つを含み、三重項受容材料が、発光繰返し単位、電子輸送をもたらす繰返し単位および正孔輸送をもたらす繰返し単位の少なくとも１つに結合している、請求項６に記載の組成物。
【請求項８】
三重項受容単位が、発光ポリマーの主鎖中の繰返し単位、または発光ポリマーの側鎖基もしくは末端基である、請求項４または５に記載の組成物。
【請求項９】
三重項受容単位が、１つまたは複数の可溶化基で置換されている、請求項１から８のいずれかに記載の組成物。
【請求項１０】
可溶化基が、アルキルおよびアルコキシから選択される、請求項９に記載の組成物。
【請求項１１】
発光ポリマーが、アリールアミン繰返し単位を含む、請求項１から１０のいずれかに記載の組成物。
【請求項１２】
アリールアミン繰返し単位が、式（Ｖ）の単位である、請求項１１に記載の組成物
【化１】
2013531100.tif 000018
［式中、Ａｒ1およびＡｒ2は、置換されていてもよいアリール基またはヘテロアリール基であり、ｎは、１以上、好ましくは１または２であり、Ｒは、Ｈまたは置換基である］。
【請求項１３】
ポリマーが、アリールまたはヘテロアリール繰返し単位を含む、請求項１から１２のいずれかに記載の組成物。
【請求項１４】
式（ＩＶ）の繰返し単位を含む、請求項１３に記載の組成物
【化２】
2013531100.tif 000019
［式中、Ｒ1およびＲ2は、独立に、Ｈまたは置換基であり、Ｒ1およびＲ2は、連結されて、環を形成することができる］。
【請求項１５】
三重項受容材料が、少なくとも０．１ｍｏｌ％の量で存在する、請求項１から１４のいずれかに記載の組成物。
【請求項１６】
４００〜５００ｎｍの範囲のフォトルミネセント発光ピーク波長を有する、請求項１から１５のいずれかに記載の組成物。
【請求項１７】
三重項受容単位が、ペリレンを含まない、請求項１から請求項１６のいずれかに記載の組成物。
【請求項１８】
溶媒および請求項１から１７のいずれかに記載の組成物を含む配合物。
【請求項１９】
陽極と、陰極と、陽極および陰極の間の、請求項１〜１７のいずれか一項に記載の組成物を含む発光層とを含む、有機発光デバイス。
【請求項２０】
請求項１４に記載の配合物を堆積させるステップおよび溶媒を蒸発させるステップを含む、請求項１９に記載の有機発光デバイスを形成する方法。
【請求項２１】
三重項受容単位および発光ポリマーを含む組成物において、発光ポリマーによって発生した三重項励起子を受容するための単位の使用。
【請求項２２】
三重項受容単位が、発光ポリマーと物理的に混合されている、請求項２１に記載の使用。
【請求項２３】
三重項受容単位が、発光ポリマーに化学的に結合している、請求項２２に記載の使用。
【請求項２４】
三重項受容単位が、発光ポリマーによって発生した三重項励起子をクエンチする、請求項２１〜２３のいずれかに記載の使用。
【請求項２５】
三重項受容単位が、発光ポリマーから三重項受容単位に移動した三重項励起子の三重項−三重項消滅を媒介する、請求項２１〜２３のいずれかに記載の使用。
【発明の詳細な説明】
【技術分野】
【０００１】
本願は、２０１０年６月２５日出願の英国特許出願第１０１０７４１．５号、２０１０年６月２５日出願の英国特許出願第１０１０７４２．３号、２０１０年６月２５日出願の英国特許出願第１０１０７４５．６号、２０１０年６月２５日出願の英国特許出願第１０１０７４３．１号および２０１１年１月３１日出願の英国特許出願第１１０１６４２．５号の優先権を主張するものである。前述の優先権を形成する出願のそれぞれの内容は、それら全体が参照によって本明細書に組み込まれる。
【０００２】
本発明は、有機発光組成物、有機発光組成物を含有するデバイス、および前記デバイスの製造方法に関する。
【背景技術】
【０００３】
有機発光ダイオード、有機光起電デバイス、有機光検出器、有機トランジスタおよびメモリアレイデバイスなどのデバイスにおいて使用するための、活性な有機材料を含む電子デバイスは、ますます注意を集めている。有機材料を含むデバイスは、低重量、低消費電力および可撓性などの利益を提供する。
【０００４】
さらに、可溶性有機材料を使用することにより、デバイスの製造における溶液処理、例えばインクジェット印刷またはスピンコーティングの使用が可能になる。
【０００５】
一般的な有機発光デバイス（「ＯＬＥＤ」）は、酸化インジウムスズ（「ＩＴＯ」）などの透明陽極でコーティングされたガラスまたはプラスチック基板上に製作される。第１の電極上に、少なくとも１つのエレクトロルミネセント有機材料の薄膜の層が配される。最後に、エレクトロルミネセント有機材料の層の上に、陰極が配される。陽極とエレクトロルミネセント層の間、および／または陰極とエレクトロルミネセント層の間には、電荷輸送層、電荷注入層または電荷阻止層を配することができる。
【０００６】
操作中、陽極を介して正孔がデバイスに注入され、陰極を介して電子がデバイスに注入される。正孔および電子は、有機エレクトロルミネセント層内で組み合わさって励起子を形成し、次にこの励起子が放射減衰して発光する。
【０００７】
ＷＯ９０／１３１４８では、有機発光性材料は、ポリ（フェニレンビニレン）などの共役ポリマーである。米国特許第４，５３９，５０７号では、有機発光性材料は、トリス−（８−ヒドロキシキノリン）アルミニウム（「Ａｌｑ3」）などの低分子材料として公知のクラスの材料である。
【０００８】
これらの材料は、一重項励起子（蛍光）の放射減衰によってエレクトロルミネセンスを生じるが、スピン統計によれば、励起子の最大７５％が、非放射減衰する三重項励起子であり、すなわち蛍光ＯＬＥＤでは量子効率がわずか２５％になり得ることが決定付けられている。例えば、Ｃｈｅｍ．Ｐｈｙｓ．Ｌｅｔｔ．、１９９３年、２１０、６１頁、Ｎａｔｕｒｅ（ロンドン）、２００１年、４０９、４９４頁、Ｓｙｎｔｈ．Ｍｅｔ．、２００２年、１２５、５５頁およびその参考文献を参照。
【発明の概要】
【発明が解決しようとする課題】
【０００９】
相対的に長寿命の三重項励起状態を有することができる三重項励起子の存在は、三重項と三重項または三重項と一重項の相互反応の結果、ＯＬＥＤの寿命にとって有害になり得るとされている（「寿命」は、ＯＬＥＤとの関連において本明細書で使用される場合、一定電流におけるＯＬＥＤの輝度が、最初の輝度値から、５０％だけ低下するのにかかる時間の長さを意味し、「寿命」は、三重項励起状態の寿命の状況において本明細書で使用される場合、三重項励起子の半減期を意味する）。
【００１０】
ＷＯ２００５／０４３６４０は、有機発光デバイスにおいて、ペリレン誘導体を有機発光性材料とブレンドすることによって、デバイスの寿命がわずかに延長され得ることを開示している。しかし、ペリレン誘導体の濃度がより高いと寿命が改善されると同時に、これにより、発光スペクトルにおいて著しい赤色シフトが生じる。
【００１１】
米国特許出願第２００７／１４５８８６号は、三重項と三重項または三重項と一重項の相互反応を防止または低減するために、三重項をクエンチする材料を含むＯＬＥＤを開示している。
【００１２】
米国特許出願第２００５／０９５４５６号は、ホスト材料、色素または顔料、およびその色素または顔料の吸収エッジのエネルギー準位よりも高いエネルギー準位の吸収エッジを示す添加物を含む発光層を有するＯＬＥＤを開示している。
【００１３】
ＯＬＥＤは、ディスプレイおよび照明適用のために高い将来性を有する。しかし依然として、これらのデバイスの性能を改善する必要がある。
【課題を解決するための手段】
【００１４】
第一の態様では、本発明は、蛍光発光ポリマーおよび三重項受容単位を含む組成物を提供する。
【００１５】
任意選択の一変更形態では、三重項受容単位は、発光ポリマーおよび組成物の任意の他の１つまたは複数の成分と混合された三重項受容化合物である。
【００１６】
別の任意選択の変更形態では、三重項受容単位は、発光ポリマーまたは組成物の任意の他の１つもしくは複数の成分に結合している。
【００１７】
任意選択により、組成物は、正孔輸送材料および電子輸送材料の少なくとも１つを含み、三重項受容単位は、正孔輸送材料、電子輸送材料および発光ポリマーの少なくとも１つに結合している。
【００１８】
任意選択により、三重項受容単位は、発光ポリマーに結合している。
【００１９】
任意選択により、発光ポリマーは、発光繰返し単位、ならびに電子輸送をもたらす繰返し単位および正孔輸送をもたらす繰返し単位の少なくとも１つを含み、三重項受容材料は、発光繰返し単位、電子輸送をもたらす繰返し単位および正孔輸送をもたらす繰返し単位の少なくとも１つに結合している。
【００２０】
任意選択により、三重項受容単位は、発光ポリマーの主鎖中の繰返し単位、または発光ポリマーの側鎖基もしくは末端基である。
【００２１】
任意選択により、三重項受容単位は、１つまたは複数の可溶化基で置換されている。
【００２２】
任意選択により、可溶化基は、アルキルおよびアルコキシから選択される。
【００２３】
任意選択により、発光ポリマーは、アリールアミン繰返し単位を含む。
【００２４】
任意選択により、アリールアミン繰返し単位は、式（Ｖ）の単位である。
【００２５】
【化１】
2013531100.tif 000003
式中、Ａｒ1およびＡｒ2は、任意選択により置換されているアリール基またはヘテロアリール基であり、ｎは、１以上、好ましくは１または２であり、Ｒは、Ｈまたは置換基である。
【００２６】
任意選択により、ポリマーは、アリールまたはヘテロアリール繰返し単位を含む。
【００２７】
任意選択により、ポリマーは、式（ＩＶ）の繰返し単位を含む。
【００２８】
【化２】
2013531100.tif 000004
式中、Ｒ1およびＲ2は、独立に、Ｈまたは置換基であり、Ｒ1およびＲ2は、連結されて、環を形成することができる。
【００２９】
任意選択により、三重項受容材料は、少なくとも０．１ｍｏｌ％の量で存在する。
【００３０】
任意選択により、組成物は、４００〜５００ｎｍの範囲のフォトルミネセント発光ピーク波長を有する。
【００３１】
任意選択により、三重項受容単位は、ペリレンを含まない。
【００３２】
第２の態様では、本発明は、溶媒および第１の態様の組成物を含む配合物を提供する。
【００３３】
第３の態様では、本発明は、陽極と、陰極と、陽極および陰極の間の、第１の態様の組成物を含む発光層とを含む、有機発光デバイスを提供する。
【００３４】
第４の態様では、本発明は、第２の態様の配合物を堆積させるステップおよび溶媒を蒸発させるステップを含む、第３の態様の有機発光デバイスを形成する方法を提供する。
【００３５】
第５の態様では、本発明は、三重項受容単位および発光ポリマーを含む組成物において、発光ポリマーによって発生した三重項励起子を受容するための単位の使用を提供する。
【００３６】
三重項受容単位および発光ポリマーは、本発明の第１の態様に関して記載した通りであり得る。
【００３７】
任意選択により、第５の態様によれば、三重項受容単位は、発光ポリマーと物理的に混合されている。
【００３８】
任意選択により、第５の態様によれば、三重項受容単位は、発光ポリマーに化学的に結合している。
【００３９】
任意選択により、第５の態様によれば、三重項受容単位は、発光ポリマーによって発生した三重項励起子をクエンチする。
【００４０】
任意選択により、第５の態様によれば、三重項受容単位は、発光ポリマーから三重項受容単位に移動した三重項励起子の三重項−三重項消滅を媒介する。
【００４１】
本発明の第１の態様では、本発明は、三重項受容単位が実質的に発光しない組成物に関することを理解されよう。発光ポリマーの励起一重項状態のエネルギー準位（Ｓ1）は、発光ポリマーのＳ1エネルギー準位から三重項受容材料のＳ1準位への一重項励起子の任意の実質的な移動を防止するために、対応する三重項受容単位のエネルギー準位以下であり、好ましくはこのエネルギー準位未満である。
【００４２】
「三重項受容単位」は、本明細書で使用される場合、発光ポリマーから三重項励起子を受け取ることができる単位を意味する。三重項受容単位は、効率的に機能するために、発光単位の三重項励起状態のエネルギー準位よりもエネルギーが低い、三重項励起状態のエネルギー準位Ｔ1を有する。
【図面の簡単な説明】
【００４３】
【図１】三重項クエンチの概略図である。
【図２】第１の三重項−三重項消滅機構の概略図である。
【図３】第２の三重項−三重項消滅機構を示す図である。
【図４】本発明の一実施例による有機発光デバイスを示す図である。
【図５】例示的デバイスおよび比較用デバイスの外部量子効率対電圧のグラフである。
【図６】例示的デバイスおよび比較用デバイスの三重項密度を示すグラフである。
【図７】時間分解エレクトロルミネセンスのグラフである。
【図８】例示的デバイスおよび比較用デバイスの外部量子効率対時間のグラフである。
【発明を実施するための形態】
【００４４】
本発明者らは、デバイスの寿命の短縮を引き起こす経路による減衰を低減または排除するために、三重項励起子の減衰を引き起こし得るいくつかの経路を同定した。これには、三重項励起子がクエンチ過程によって非放射減衰する経路、および三重項励起子が三重項−三重項消滅して、非放射クエンチ経路と比較して、より良好なデバイス効率を提供することができる遅延蛍光をもたらす経路が含まれる。
【００４５】
三重項クエンチ
図１は、例示的なＯＬＥＤの第１のエネルギー移動機構を示す。疑わしさを回避するために、本明細書では図１を含むエネルギー準位の図には、目盛りを記載していない。図１は、一重項励起状態のエネルギー準位Ｓ1Eおよび一重項基底状態のエネルギー準位Ｓ0Eを有する発光ポリマーが配されたＯＬＥＤのエネルギー移動を示している。エネルギーＳ1Eを有する一重項励起子は、図１のＳ1EとＳ0Eの間の実線矢印によって示した蛍光発光ｈｖによって減衰する。三重項と三重項励起子の相互反応または三重項と一重項励起子の相互反応は、発光ポリマーの上に、「超励起」状態を作り出すことができる。いかなる理論にも拘泥するものではないが、発光ポリマー上にこれらの高エネルギーの「超励起」状態が形成されることは、ポリマーの操作寿命にとって有害になり得ると思われる。しかし、Ｔ1Eより低い励起三重項状態のエネルギー準位Ｔ1Aを有する三重項受容単位を提供することによって、クエンチのために三重項励起子を三重項受容単位に移動させることが可能になり、これは、図１の点線で示したスピン禁制過程であるＴ1EからＳ0Eへの放射減衰の代替となる。Ｓ1およびＴ1準位は、それぞれ蛍光およびリン光スペクトルから測定され得る。
【００４６】
この実施例の三重項受容単位は、Ｓ1EからＳ1Aへの一重項励起子の移動を実質的または完全に防止するために、一重項励起状態のエネルギー準位Ｓ1Eよりも高い一重項励起状態のエネルギー準位Ｓ1Aを有する。好ましくは、Ｓ1Aは、励起子の任意の実質的な逆移動を防止するために、Ｓ1Eより少なくともｋＴ高いエネルギーにある。同様に、Ｔ1Eは、好ましくはＴ1Aより少なくともｋＴ高いエネルギーにある。エネルギー準位Ｓ1AはＳ1Eより高いことが好ましいが、このことは三重項の吸収が生じるのに必須ではないことを理解されよう。
【００４７】
三重項−三重項消滅
図２は、例示的なＯＬＥＤの第２のエネルギー移動機構を示す。
【００４８】
この実施形態によれば、２つの三重項受容単位間の相互作用によって引き起こされる三重項−三重項消滅（ＴＴＡ）は、最大２×Ｔ1A（Ｔ1Aは、三重項受容材料の三重項励起状態のエネルギー準位を表す）のエネルギーを有する、三重項−三重項消滅型の一重項励起子をもたらす。２つの三重項受容単位のうち第１の三重項受容単位上に形成されたこの一重項励起子は、Ｓ1AおよびＳ1Eよりも高いエネルギーにあるエネルギー準位ＳnAを有しており、したがってこの一重項励起子はＳ1Aに移動し、次にＳ1Eに移動することができ、そこから光ｈｖが遅延蛍光として発光され得る。２つの三重項受容単位のうち第２の三重項受容単位上にある三重項励起子は、基底状態Ｔ0Aに減衰し得る。
【００４９】
最初に、Ｔ1Eで形成された三重項励起子は、Ｔ1Aに移動する。Ｔ1Eよりも低いエネルギー準位Ｔ1Aを有する三重項受容材料を提供することによって、Ｔ1EからＴ1Aへの励起子の急速な移動が生じ得る。この移動は、図１の点線矢印で示したスピン禁制過程であるＴ1EからＳ0Eへの三重項励起子の減衰速度と比較して、相対的に急速である。Ｔ1EとＴ1Aの間のエネルギーギャップは、好ましくは、Ｔ1AからＴ1Eへの励起子の逆移動を回避するために、ｋＴより大きい。同様に、Ｓ1AとＳ1Eの間のエネルギーギャップは、好ましくは、Ｓ1EからＳ1Aへの励起子の逆移動を回避するために、ｋＴより大きい。
【００５０】
三重項−三重項消滅と競合するＴ1A上の三重項励起子の減衰経路は、図１に関して先に記載した、Ｓ0Aへの非放射（クエンチ）経路である。Ｓ0Aへの減衰ではなくＴＴＡの可能性を最大限にするために、いくつかの対策を取ることができる。特に、
ｉ）三重項吸収材料は、Ｔ1A上の三重項励起子が、相対的に長い寿命τTAを有するように選択することができる。相対的に長い寿命とは、Ｓ0Aへの減衰速度が相対的に緩慢であることを意味するだけでなく、ＴＴＡの確率が相対的に高いことを意味している。
ｉｉ）発光層における三重項吸収材料の濃度は、相対的に高く、例えば１ｍｏｌ％超、例えば１〜１０ｍｏｌ％の範囲であってよい。
ｉｉｉ）２つ以上の三重項受容材料は、例えば式（ＩＩ）の単位に関して以下に記載の通り、近接して配されることができる。
【００５１】
これらの対策のそれぞれは、単独で、または組み合わせて使用することができる。
【００５２】
図３は、例示的なＯＬＥＤの第３のエネルギー移動機構を示す。
【００５３】
この場合、三重項−三重項消滅は、三重項受容単位上に位置するエネルギーＴ1Aの三重項励起子と、発光ポリマー上に位置するエネルギーＴ1Eの三重項励起子との間で生じる。これによって、最大Ｔ1E＋Ｔ1Aのエネルギーを有する三重項−三重項消滅型の一重項励起子（ＴＴＡＳ）がもたらされることを理解されよう。この一重項励起子のエネルギー準位ＳnAはＳ1Eよりも高く、したがってエネルギー準位ＳnAは、そのエネルギーをＳ1Aに移動し、Ｓ1AからＳ1Eに移動することができ、そこから光ｈｖが遅延蛍光として発光され得る。
【００５４】
図２および３では、エネルギー準位Ｓ1AはＳ1Eより高いことが好ましいが、このことは三重項の吸収が生じるのに必須ではないことを理解されよう。
【００５５】
いかなる理論にも拘泥するものではないが、ＯＬＥＤ駆動中に形成される、発光ポリマー上の超励起状態の形成を回避することによって、デバイスの寿命が改善され得ると思われる。さらに、安定な遅延蛍光を生成するＴＴＡを発生する三重項受容単位を利用することによって、三重項励起子がクエンチされるデバイス（図１に示した通り）と比較して、または遅延蛍光の強度が初期のＯＬＥＤ駆動後に急激に低下し得る、三重項受容単位が存在しないデバイスと比較して、効率を改善する可能性がある。
【００５６】
三重項をクエンチする機構および前述の２つのＴＴＡ機構の２つまたは３つすべては、同じデバイス内で生じ、ＴＴＡの２つの機構のそれぞれからの遅延蛍光の量は、発光材料の濃度、三重項受容単位の濃度、ならびに発光単位および三重項受容単位上の三重項励起子の励起状態の寿命などの因子に依存して決まることを理解されよう。図２に関して先に記載した対策を用いて、ＴＴＡの可能性を増大することができる。
【００５７】
発光材料から三重項受容材料への三重項励起子の移動速度定数は、三重項励起子のクエンチの速度定数を超えるように選択することができる。
【００５８】
本発明の発光組成物からの発光には、前述の遅延蛍光、ならびに発光材料上の正孔および電子の再結合から直接生じる蛍光（「即発蛍光」）が含まれ得る。
【００５９】
当業者は、例えば即発蛍光後の発光組成物からの発光を測定することによって、発光組成物から放出された光における遅延蛍光の存在を決定付ける方法を認識されよう。
【００６０】
発光組成物を含むＯＬＥＤの場合、遅延蛍光は、ＴＴＡ過程から、または相対的に長い寿命のトラップ電荷の再結合から生じ得る。ＴＴＡ過程は、Ｐｏｐｏｖｉｃ、Ｚ．Ｄ．＆Ａｚｉｚ、Ｈ．Ｄｅｌａｙｅｄ  ｅｌｅｃｔｒｏｌｕｍｉｎｅｓｃｅｎｃｅ  ｉｎ  ｓｍａｌｌ  ｍｏｌｅｃｕｌｅ  ｂａｓｅｄ  ｏｒｇａｎｉｃ  ｌｉｇｈｔ  ｅｍｉｔｔｉｎｇ  ｄｉｏｄｅｓ：ｅｖｉｄｅｎｃｅ  ｆｏｒ  ｔｒｉｐｌｅｔ−ｔｒｉｐｌｅｔ  ａｎｎｉｈｉｌａｔｉｏｎ  ａｎｄ  ｒｅｃｏｍｂｉｎａｔｉｏｎ  ｃｅｎｔｒｅ  ｍｅｄｉａｔｅｄ  ｌｉｇｈｔ  ｇｅｎｅｒａｔｉｏｎ  ｍｅｃｈａｎｉｓｍ．Ｊ．Ａｐｐｌ．Ｐｈｙ．９８、０１３５１０−５（２００５年）に詳説されている通り、負バイアスの短いスパイクを印加すると同時に遅延蛍光の強度を測定することによって、トラップ電荷の再結合過程と区別することができる。負バイアスが、遅延蛍光の強度に対して持続的効果をもたない場合、ＴＴＡが示唆される（バイアスの除去後に遅延蛍光が低下する、トラップ電荷の再結合から生じる非即発蛍光とは反対）。
【００６１】
三重項受容単位
使用される三重項受容単位は、発光ポリマーおよび発光組成物の任意の他の成分に化学的には結合しないが、物理的に混合される化合物であってよい。あるいは、三重項受容単位は、直接的にまたはスペーサー基を介して組成物の成分に結合することができ、特に共有結合することができる。
【００６２】
三重項受容単位が発光ポリマーとブレンドされる場合、その単位は、好ましくは可溶化基で置換されている。
【００６３】
例示的な三重項受容化合物には、１つまたは複数の単環式または多環式環を含み、任意選択により１つまたは複数のアルケニル基またはアルキニル基を含む芳香族または複素芳香族化合物、例えばアントラセンおよびアンタントレンおよびその誘導体などの多環芳香族炭化水素；モノ−またはジスチリルアリールおよびジスチリルベンゼン、ジスチリルビフェニル、スチルベン、フルベン、ジベンゾフルベンなどのその誘導体、シクロオクタテトラエンなどの環式ポリエンを含む線状ポリエン（２〜６個のアルケン）、ならびにその内容全体が参照によって本明細書に組み込まれるＨａｎｄｂｏｏｋ  ｏｆ  Ｐｈｏｔｏｃｈｅｍｉｓｔｒｙ、第２版、Ｓｔｅｖｅｎ  Ｌ  Ｍｕｒｏｖ、Ｉａｎ  Ｃａｒｍｉｃｈａｅｌ  ａｎｄ  Ｇｏｒｄｏｎ  Ｌ  Ｈｕｇに記載のさらなる材料が含まれる。各前記化合物は、任意選択により置換されていてよく、例えばアルキル基で置換されていてよい。一実施形態では、三重項受容単位は、１２個を超えるｓｐ2混成炭素原子を含む多環式芳香族炭化水素単位を含まない。
【００６４】
例示的なモノ−およびジ−スチリルアリール化合物には、以下が含まれる。
【００６５】
【化３】
2013531100.tif 000005
【化３】
2013531100.tif 000006
【００６６】
例示的なアンタントレン化合物には、以下が含まれる。
【００６７】
【化４】
2013531100.tif 000007
式中、Ａｋは、アルキル、特に分岐または直鎖のＣ1〜10アルキルである。特に好ましいアルキル基は、ｎ−ブチル、ｔ−ブチル、ｎ−ヘキシルおよびｎ−オクチルである。
【００６８】
三重項受容単位は、発光ポリマーおよび組成物中に存在し得る任意の他の成分と物理的に混合される化合物であってよく、または発光組成物もしくは存在する場合にはこれらの他の成分の１つに結合することができる。他の１つまたは複数の成分は、例えば、正孔輸送材料または電子輸送材料などの１つまたは複数の電荷輸送材料であり得る。三重項受容単位が発光ポリマーに結合している場合、三重項受容単位は、ポリマー主鎖における繰返し単位、ポリマー主鎖からペンダント状態にある１つもしくは複数の側鎖基、またはポリマー末端基として提供され得る。
【００６９】
三重項受容単位は、金属触媒クロスカップリング反応に関与することができる脱離基などの少なくとも２つの重合可能な基で置換されている三重項受容繰返し単位を含むモノマーを重合することによって、発光ポリマーの主鎖に結合することができる（脱離基の３つ以上が反応する場合、３つ以上の脱離基を含むモノマーの重合によって、ポリマーに分岐点が生成されることを理解されよう）。この目的に合わせて、三重項受容単位のｓｐ2炭素原子上の脱離基の置換を使用することができる。例示的な脱離基には、以下により詳細に記載する鈴木または山本重合反応に使用するためのハロゲン基およびボロン酸基またはボロン酸エステル基が含まれる。三重項受容単位は、下記の発光ポリマーの任意の繰返し単位に結合することができ、例えば、発光繰返し単位、電子輸送繰返し単位および／または正孔輸送繰返し単位に結合することができる。一実施形態では、このポリマーは、三重項を受容する繰返し単位およびアリーレンコモノマーの繰返し単位（co-repeat unit）、例えば下記の式（ＩＶ）の繰返し単位を含む。
【００７０】
例示的な繰返し単位には、以下が含まれる。
【００７１】
【化５】
2013531100.tif 000008
式中、*は、繰返し単位を連結してポリマー鎖にするための連結点を示し、Ａｋは、アルキル、特に分岐または直鎖のＣ1〜10アルキルである。特に好ましいアルキル基は、ｎ−ブチル、ｔ−ブチル、ｎ−ヘキシルおよびｎ−オクチルである。Ｒは、Ｈまたは置換基であり、任意選択によりアルキル、または任意選択により置換されているアリールもしくはヘテロアリール、例えば１つまたは複数のアルキル基で置換されているフェニルである。
【００７２】
三重項受容単位は、ハロゲンまたはボロン酸またはボロン酸エステルなどの金属触媒クロスカップリング反応に関与することができる脱離基などの１つの重合可能な基で置換されている化合物を、ポリマー上の脱離基と反応させることによって、発光ポリマーの側鎖基または末端基として配することができる。
【００７３】
例示的な末端基単位には、以下が含まれる。
【００７４】
【化６】
2013531100.tif 000009
【００７５】
あるいは側鎖基は、以下に示す通り、側鎖基をモノマーの置換基として提供することによって、発光ポリマーに組み込むことができる。
ＰＧ−重合可能な単位−ＰＧ
｜
三重項吸収単位
式中、ＰＧは、前述の脱離基などの重合可能な基、または重合可能な二重結合を表す。
【００７６】
例示的な側鎖基モノマーには、以下が含まれる。
【００７７】
【化７】
2013531100.tif 000010
式中、*は、繰返し単位を連結してポリマー鎖にするための連結点を示し、Ｒは、アルキル、特に分岐または直鎖のＣ1〜10アルキル、ヘテロアリールまたはアリール（任意選択のアルキル、アリールまたはヘテロアリール置換基を伴う）である。
【００７８】
前述の通り、ＴＴＡおよび遅延蛍光の可能性を増大するために、複数の三重項受容単位を近接して配することができる。例えば、かかる２つの単位は、一般式（ＩＩ）を有する任意選択により置換されている単位で提供することができる。
ＴＡＵ−スペーサー−ＴＡＵ
（ＩＩ）
式中、「ＴＡＵ」は、式（Ｉ）の三重項受容単位を表し、スペーサーは、共役しているか、または共役していないスペーサー基である。スペーサー基は、２つの三重項受容ＴＡＵ基を分離し、好ましくはそれらの電子的な特徴を分離する（例えば、ＨＯＭＯとＬＵＭＯ）。共役および軌道の重なりの正確な性質に応じて、Ｓｐは、任意選択により、置換されているフェニル、ビフェニルまたはフルオレンなどの１つまたは複数のアリーレン基またはヘテロアリーレン基を含むことができる。あるいは、Ｓｐは、任意選択により、アルキルなどの共役していない連結基、またはＴＡＵ基とＴＡＵ基の間に共役経路を提供しない別の分子の連結を含むことができる。
【００７９】
式（ＩＩ）の単位は、発光ポリマーと物理的に混合された別個の化合物であってよく、または発光ポリマーに結合していてもよい。発光ポリマーがポリマーである場合、式（ＩＩ）の単位は、前述の通り、主鎖の繰返し単位、側鎖基または末端基として結合することができる。
【００８０】
あるいはまたはさらには、三重項受容単位は、式（ＩＩｂ）の繰返し構造を含むオリゴマーもしくはポリマー、またはオリゴマーもしくはポリマーの成分であってよい。
（ＴＡＵ−スペーサー）m
（ＩＩｂ）
式中、ｍは、少なくとも２である。このオリゴマーまたはポリマーは、発光ポリマーと混合することができ、またはポリマー主鎖内に配されることができる。
【００８１】
三重項受容単位と発光ポリマーの結合を先に記載してきたが、三重項受容単位は、同様に、存在する場合には組成物の任意の他の成分と結合し得ることを理解されよう。三重項受容単位の濃度は、発光材料に対して任意選択により少なくとも０．１ｍｏｌ％、または少なくとも１ｍｏｌ％、例えば０．１〜１０ｍｏｌ％または１〜１０ｍｏｌ％の範囲である。三重項受容材料の濃度が高いほど、ＴＴＡの可能性は増大する。
【００８２】
ＴＴＡの可能性を増大するために、三重項受容材料上に存在する励起状態の三重項の寿命は、任意選択により少なくとも１マイクロ秒、任意選択により少なくとも１０マイクロ秒、任意選択により少なくとも１００マイクロ秒である。三重項励起子の寿命は、その半減期であり、これは、内容が参照によって本明細書に組み込まれるＨａｎｄｂｏｏｋ  ｏｆ  Ｐｈｏｔｏｃｈｅｍｉｓｔｒｙ、第２版、Ｓｔｅｖｅｎ  Ｌ  Ｍｕｒｏｖ、Ｉａｎ  Ｃａｒｍｉｃｈａｅｌ  ａｎｄ  Ｇｏｒｄｏｎ  Ｌ  Ｈｕｇおよびその参考文献に記載の通り、単分子の三重項の寿命を測定するための閃光光分解によって測定することができる。
【００８３】
三重項受容材料は、リン光ドーパントとは異なり、吸収された三重項が放射減衰するのにエネルギー的に起こりやすい経路を提供せず、結果として、三重項受容材料によって吸収された三重項励起子のエネルギーは、三重項受容材料からリン光発光の形態で三重項受容材料から実質的に喪失されることはないことを理解されよう。
【００８４】
発光材料上、例えば共役した発光ポリマーのポリマー主鎖上の三重項励起子の密度は、以下により詳細に記載する通り、準連続発振（準ｃｗ）励起状態の吸収を使用して測定することができる。
【００８５】
図４は、本発明の一実施形態によるＯＬＥＤの構造を示す。ＯＬＥＤは、透明ガラスまたはプラスチック基板１と、陽極２と、陰極４と、陽極２および陰極４の間に提供された発光層３とを含む。電荷輸送層、電荷注入層または電荷阻止層などのさらなる層（示さず）は、陽極２および陰極の間に位置することができる。
【００８６】
発光ポリマー
発光ポリマーは、発光繰返し単位を含む発光ホモポリマーであってよく、または例えばＷＯ００／５５９２７に開示の通り、発光繰返し単位と、正孔輸送および／または電子輸送繰返し単位などのさらなる繰返し単位を含むコポリマーであってもよい。各繰返し単位は、ポリマーの主鎖または側鎖に配される。
【００８７】
層３における使用に適した発光ポリマーには、ポリ（ｐ−フェニレンビニレン）などのポリ（アリーレンビニレン）、およびポリフルオレン、特に２，７−連結９，９ジアルキルポリフルオレンまたは２，７−連結９，９ジアリールポリフルオレンなどのポリアリーレン；ポリスピロフルオレン、特に２，７−連結ポリ−９，９−スピロフルオレン；ポリインデノフルオレン、特に２，７−連結ポリインデノフルオレン；ポリフェニレン、特にアルキルまたはアルコキシで置換されているポリ−１，４−フェニレンが含まれる。かかるポリマーは、例えば、Ａｄｖ．Ｍａｔｅｒ．２０００年、１２（２３）１７３７〜１７５０頁およびその参考文献に開示されている。
【００８８】
発光ポリマーは、好ましくは、例えば、Ａｄｖ．Ｍａｔｅｒ．２０００年、１２（２３）１７３７〜１７５０頁およびその参考文献に開示されている通り、アリーレン繰返し単位から選択される繰返し単位を含む。
【００８９】
例示的な第１の繰返し単位には、Ｊ．Ａｐｐｌ．Ｐｈｙｓ．１９９６年、７９、９３４頁に開示の１，４−フェニレン繰返し単位；欧州特許第０８４２２０８号に開示のフルオレン繰返し単位；例えばＭａｃｒｏｍｏｌｅｃｕｌｅｓ  ２０００年、３３（６）、２０１６〜２０２０頁に開示のインデノフルオレン繰返し単位；および例えば欧州特許第０７０７０２０号に開示のスピロフルオレン繰返し単位が含まれる。これらの繰返し単位のそれぞれは、任意選択により置換されている。置換基の例には、Ｃ1〜20アルキルまたはアルコキシなどの可溶化基；フッ素、ニトロまたはシアノなどの電子求引基；およびポリマーのガラス転移温度（Ｔｇ）を増大する置換基が含まれる。アリーレン繰返し単位またはその鎖は、電子輸送機能性を提供することができる。例えば、ポリフルオレンの鎖は、ポリマーに電子輸送機能性を提供することができる。
【００９０】
特に好ましいポリマーは、任意選択により置換されている２，７−連結フルオレン、最も好ましくは式ＩＶの繰返し単位を含む。
【００９１】
【化８】
2013531100.tif 000011
式中、Ｒ1およびＲ2は、独立に、Ｈまたは置換基であり、Ｒ1およびＲ2は、連結されて、環を形成することができる。Ｒ1およびＲ2は、好ましくは、水素；任意選択により置換されているアルキル（１つまたは複数の隣接していないＣ原子は、Ｏ、Ｓ、Ｎ、Ｃ＝Ｏおよび−ＣＯＯ−で置き換えられていてよい）；任意選択により置換されているアリールもしくはヘテロアリール；ならびに任意選択により置換されているアリールアルキルまたはヘテロアリールアルキルからなる群から選択される。より好ましくは、Ｒ1およびＲ2の少なくとも１つは、任意選択により置換されているアルキル、例えばＣ1〜Ｃ20アルキルまたはアリール基を含む。
【００９２】
「アリール」および「ヘテロアリール」は、本明細書で使用される場合、それぞれ縮合したおよび縮合していないアリール基およびヘテロアリール基の両方を含む。
【００９３】
任意選択により、フルオレン繰返し単位は、少なくとも５０ｍｏｌ％の量で存在する。
【００９４】
Ｒ1またはＲ2がアリールまたはヘテロアリールの場合、好ましいアリール基またはヘテロアリール基は、フェニルであり、好ましい任意選択の置換基には、アルキル基が含まれる（１つまたは複数の隣接していないＣ原子は、Ｏ、Ｓ、Ｎ、Ｃ＝Ｏおよび−ＣＯＯ−で置き換えられていてよい）。
【００９５】
置換基Ｒ1およびＲ2以外のフルオレン単位の任意選択の置換基は、好ましくは、アルキル（１つまたは複数の隣接していないＣ原子は、Ｏ、Ｓ、Ｎ、Ｃ＝Ｏおよび−ＣＯＯ−で置き換えられていてよい）、任意選択により置換されているアリール、任意選択により置換されているヘテロアリール、アルコキシ、アルキルチオ、フッ素、シアノおよびアリールアルキルからなる群から選択される。
【００９６】
好ましくは、ポリマーは、前述のアリーレン繰返し単位およびアリールアミン繰返し単位、特に繰返し単位Ｖを含む。
【００９７】
【化９】
2013531100.tif 000012
式中、Ａｒ1およびＡｒ2は、任意選択により置換されているアリール基またはヘテロアリール基であり、ｎは、１以上であり、好ましくは１または２であり、Ｒは、Ｈまたは置換基、好ましくは置換基である。Ｒは、好ましくはアルキルまたはアリールまたはヘテロアリール、最も好ましくはアリールまたはヘテロアリールである。式１の単位のアリール基またはヘテロアリール基のいずれかは、Ｒがアリールまたはヘテロアリールである場合を含み、置換されていてよく、一実施形態ではＡｒ1、Ａｒ2およびＲは、それぞれ任意選択により置換されているフェニルである。好ましい置換基は、アルキル（１つまたは複数の隣接していないＣ原子は、Ｏ、Ｓ、Ｎ、Ｃ＝Ｏおよび−ＣＯＯ−で置き換えられていてよい）、任意選択により置換されているアリール、任意選択により置換されているヘテロアリール、アルコキシ、アルキルチオ、フッ素、シアノおよびアリールアルキルから選択される。好ましい置換基には、アルキル基およびアルコキシ基が含まれる。式１の繰返し単位のアリール基またはヘテロアリール基のいずれかは、直接結合または二価の連結原子もしくは連結基によって連結されていてもよい。好ましい二価の連結原子および連結基には、Ｏ、Ｓ、置換Ｎおよび置換されているＣが含まれる。
【００９８】
式１を満たす特に好ましい単位には、式１〜３の単位が含まれる。
【００９９】
【化１０】
2013531100.tif 000013
式中、Ａｒ1およびＡｒ2は、先に定義の通りであり、Ａｒ3は、任意選択により置換されているアリールまたはヘテロアリールである。存在する場合、Ａｒ3の好ましい置換基には、アルキル基およびアルコキシ基が含まれる。
【０１００】
アリールアミン繰返し単位は、好ましくは最大３０ｍｏｌ％、好ましくは最大２０ｍｏｌ％の量で存在する。これらの百分率は、式Ｖの２つ以上のタイプの繰返し単位が使用される場合に、ポリマー中に存在するアリールアミン単位の総数に適用される。式（Ｖ）の繰返し単位は、正孔輸送機能性および発光機能性の１つまたは複数を提供することができる。
【０１０１】
ポリマーは、電荷輸送または発光のために、ヘテロアリーレン繰返し単位を含むことができる。
【０１０２】
三重項受容単位と発光ポリマーの結合は、それに対応する混合系には利用できない分子内の三重項受容経路をもたらし得るので、三重項受容材料を発光ポリマーと混合する場合と比較して、より効率的な三重項受容をもたらすことができる。
【０１０３】
さらに結合は、処理上の理由から有益になり得る。例えば、三重項受容単位の可溶性が低い場合、この三重項受容単位を、可溶性発光ポリマーに結合させると、その発光ポリマーによって三重項受容単位が溶液に組み込まれ、溶液処理技術を使用してデバイスを製造することができる。さらに、三重項受容単位が、スチルベンまたはその誘導体などの相対的に揮発性の材料である場合、デバイスの製造中に三重項受容材料が蒸発する危険性が排除される。このことは、溶液の堆積によって形成される発光層が、一般には、デバイスの製造過程の一部として加熱され（例えば、溶媒を蒸発させるために）、それによって揮発性の三重項受容単位が蒸発する確率が増大するので、溶液処理法を使用して形成されるＯＬＥＤの場合には特に問題となる。最後に、三重項受容単位を発光ポリマーと結合させることによって、デバイスの性能に有害になり得る、溶液処理されたデバイスにおける相分離効果を防止することができる。
【０１０４】
発光ポリマーが、発光繰返し単位およびさらなる繰返し単位、例えば式（Ｖ）の発光アミン繰返し単位および式（ＩＶ）のフルオレン繰返し単位を含む共役ポリマーである場合、ポリマー主鎖への三重項受容単位の共役（例えば、フルオレン繰返し単位との共役による）によって、三重項受容単位のＴ1エネルギー準位が低下し、したがって、エミッタ単位から三重項受容単位に三重項励起子を移動させるエネルギーが起こりやすくなる。三重項受容単位のＴ1エネルギー準位のこの低下により、三重項受容単位を、このように共役していない三重項受容単位と共に使用するには低すぎるＴ1準位を有する発光ポリマーと併用することも可能になる。
【０１０５】
共役した発光ポリマーの好ましい調製方法は、金属錯体触媒の金属原子が、モノマーのアリール基またはヘテロアリール基と脱離基との間に挿入される「金属挿入」を含む。例示的な金属挿入法は、例えばＷＯ００／５３６５６に記載の鈴木重合、および例えば、Ｔ．Ｙａｍａｍｏｔｏ、「Ｅｌｅｃｔｒｉｃａｌｌｙ  Ｃｏｎｄｕｃｔｉｎｇ  Ａｎｄ  Ｔｈｅｒｍａｌｌｙ  Ｓｔａｂｌｅ  π−Ｃｏｎｊｕｇａｔｅｄ  Ｐｏｌｙ（ａｒｙｌｅｎｅ）ｓ  Ｐｒｅｐａｒｅｄ  ｂｙ  Ｏｒｇａｎｏｍｅｔａｌｌｉｃ  Ｐｒｏｃｅｓｓｅｓ」、Ｐｒｏｇｒｅｓｓ  ｉｎ  Ｐｏｌｙｍｅｒ  Ｓｃｉｅｎｃｅ  １９９３年、１７、１１５３〜１２０５頁に記載の山本重合である。山本重合の場合は、ニッケル錯体触媒が使用され、鈴木重合の場合は、パラジウム錯体触媒が使用される。
【０１０６】
例えば、山本重合による線状ポリマーの合成では、２つの反応性ハロゲン基を有するモノマーが使用される。同様に、鈴木重合の方法によれば、少なくとも１つの反応基は、ボロン酸またはボロン酸エステルなどのホウ素誘導体基であり、他の反応基はハロゲンである。好ましいハロゲンは、塩素、臭素およびヨウ素、最も好ましくは臭素である。
【０１０７】
したがって、本願を通して示される繰返し単位は、適切な脱離基を担持するモノマーから導出され得ることが理解されよう。同様に、末端基または側鎖基は、適切な脱離基の反応によって、ポリマーに結合することができる。
【０１０８】
鈴木重合は、立体規則性のある（regioregular）ブロックコポリマーおよびランダムコポリマーを調製するために使用することができる。特に、ホモポリマーまたはランダムコポリマーは、１つの反応基がハロゲンであり、他の反応基がホウ素誘導体基である場合に調製することができる。あるいは、ブロックコポリマーまたは立体規則性のあるコポリマー、特にＡＢコポリマーは、第１のモノマーの両方の反応基がホウ素であり、第２のモノマーの両方の反応基がハロゲンである場合に調製することができる。
【０１０９】
ハロゲン化物の代替として、金属挿入に関与することができる他の脱離基には、トシレート、メシレートおよびトリフレートを含む基が含まれる。
【０１１０】
発光層３は、発光ポリマーおよび三重項受容単位だけからなることができ、またはこれらの材料を、１つまたは複数のさらなる材料と組み合わせて含むことができる。特に、発光ポリマーは、正孔および／または電子輸送材料とブレンドすることができ、あるいは例えばＷＯ９９／４８１６０に開示されている通り、正孔および／または電子輸送材料に共有結合することができる。
【０１１１】
発光コポリマーは、例えばＷＯ００／５５９２７および米国特許第６３５３０８３号に開示されている通り、発光領域と、正孔輸送領域および電子輸送領域の少なくとも一方とを含むことができる。正孔輸送領域および電子輸送領域の一方だけが提供される場合、エレクトロルミネセント領域によって、正孔輸送機能性および電子輸送機能性の他方を提供することもでき、例えば、前述のアミン単位は、正孔輸送と発光の両方の機能性を提供することができる。発光繰返し単位と、正孔輸送繰返し単位および電子輸送繰返し単位の一方または両方とを含む発光コポリマーは、米国特許第６３５３０８３号の通り、ポリマー主鎖に前記単位を提供することができ、またはポリマー主鎖からペンダント状態にあるポリマー側鎖基に前記単位を提供することができる。
【０１１２】
発光ポリマーは、三重項受容単位に対するそのＳ1およびＴ1エネルギー準位が前述の通りであるという条件で、任意の色を発光することができるが、発光ポリマーは、好ましくは青色発光ポリマーであり、特に、４００〜５００ｎｍ、好ましくは４３０〜５００ｎｍの範囲のピーク波長を有するフォトルミネセント発光を有する材料である。
【０１１３】
発光層３は、パターン化されていてよく、またはパターン化されていなくてもよい。パターン化されていない層を含むデバイスは、例えば照明光源として使用することができる。白色発光デバイスは、特にこの目的に適している。パターン化された層を含むデバイスは、例えば、アクティブマトリックスディスプレイまたはパッシブマトリックスディスプレイであってよい。アクティブマトリックスディスプレイの場合、パターン化されたエレクトロルミネセント層は、一般に、パターン化された陽極層およびパターン化されていない陰極と組み合わせて使用される。パッシブマトリックスディスプレイの場合、陽極層は、陽極材料の平行なストライプと、その陽極材料に垂直に配列されたエレクトロルミネセント材料および陰極材料の平行なストライプとから形成され、エレクトロルミネセント材料および陰極材料のストライプは、フォトリソグラフィによって形成された絶縁材料（「陰極分離材」）のストライプによって一般に分離されている。
【０１１４】
正孔注入層
伝導性有機材料または無機材料から形成することができる伝導性正孔注入層を、陽極２およびエレクトロルミネセント層３の間に提供して、陽極から半導体ポリマーの１つまたは複数の層に正孔を注入するのに役立てることができる。
【０１１５】
ドープされた有機正孔注入材料の例には、任意選択により置換されているドープされたポリ（エチレンジオキシチオフェン）（ＰＥＤＴ）、特に欧州特許第０９０１１７６号および欧州特許第０９４７１２３号に開示の通りポリスチレンスルホネート（ＰＳＳ）などの電荷平衡性ポリ酸でドープされたＰＥＤＴ、ポリアクリル酸またはフッ素化スルホン酸、例えばＮａｆｉｏｎ（登録商標）；米国特許第５７２３８７３号および米国特許第５７９８１７０号に開示のポリアニリン；ならびに任意選択により置換されているポリチオフェンまたはポリ（チエノチオフェン）が含まれる。伝導性無機材料の例には、Ｊｏｕｒｎａｌ  ｏｆ  Ｐｈｙｓｉｃｓ  Ｄ：Ａｐｐｌｉｅｄ  Ｐｈｙｓｉｃｓ（１９９６年）、２９（１１）、２７５０〜２７５３頁に開示されているものなどの、ＶＯｘ  ＭｏＯｘおよびＲｕＯｘなどの遷移金属酸化物が含まれる。
【０１１６】
電荷輸送層
正孔輸送層は、陽極およびエレクトロルミネセント層の間に提供することができる。同様に、電子輸送層は、陰極およびエレクトロルミネセント層の間に提供することができる。
【０１１７】
同様に、電子阻止層は、陽極およびエレクトロルミネセント層の間に提供することができ、正孔阻止層は、陰極およびエレクトロルミネセント層の間に提供することができる。輸送層および阻止層は、組み合わせて使用することができる。そのＨＯＭＯおよびＬＵＭＯ準位に応じて、単一層によって、正孔および電子の一方を輸送し、かつ正孔および電子の他方を阻止することができる。
【０１１８】
存在する場合、陽極２およびエレクトロルミネセント層３の間に位置する正孔輸送層は、好ましくは５．５ｅＶ以下、より好ましくは約４．８〜５．５ｅＶのＨＯＭＯ準位を有する。ＨＯＭＯ準位は、例えばサイクリックボルタンメトリーによって測定することができる。
【０１１９】
存在する場合、エレクトロルミネセント層３および陰極４の間に位置する電子輸送層は、好ましくは約３〜３．５ｅＶのＬＵＭＯ準位を有する。例えば、一酸化ケイ素もしくは二酸化ケイ素の層、または０．２〜２ｎｍの範囲の厚さを有する他の薄い誘電性の層が、エレクトロルミネセント層３および層４の間に提供される。
【０１２０】
電荷輸送材料として使用するためのポリマーは、式（ＩＶ）のフルオレン単位などのアリーレン単位および前述の他の単位を含むことができる。
【０１２１】
正孔輸送ポリマーは、アリールアミン繰返し単位、特に前述の式１〜３の繰返し単位などの、式（Ｖ）の繰返し単位を含むことができる。このポリマーは、ホモポリマーであってよく、または最大９５ｍｏｌ％、好ましくは最大７０ｍｏｌ％の量のアリーレン繰返し単位を含むコポリマーであってもよい。これらの百分率は、式（Ｖ）の２種類以上の繰返し単位が使用される場合に、ポリマー内に存在するアリールアミン単位の総数に適用される。
【０１２２】
電荷輸送単位は、ポリマー主鎖またはポリマー側鎖に提供することができる。
【０１２３】
陰極
陰極４は、エレクトロルミネセント層に電子を注入することができる仕事関数を有する材料から選択される。陰極とエレクトロルミネセント材料との間に有害な相互反応が生じる可能性があるなどの他の因子も、陰極の選択に影響を及ぼす。陰極は、アルミニウム層などの単一材料からなることができる。
【０１２４】
あるいは、陰極は、複数の金属を含むことができ、例えばＷＯ９８／１０６２１に開示のカルシウムおよびアルミニウムなどの、低仕事関数の材料および高仕事関数の材料の二層；ＷＯ９８／５７３８１、Ａｐｐｌ．Ｐｈｙｓ．Ｌｅｔｔ．２００２年、８１（４）、６３４頁およびＷＯ０２／８４７５９に開示の元素バリウム；またはＷＯ００／４８２５８に開示の、電子注入の一助にするための金属化合物、特にアルカリ金属またはアルカリ土類金属の酸化物またはフッ化物、例えばフッ化リチウムの薄層；Ａｐｐｌ．Ｐｈｙｓ．Ｌｅｔｔ．２００１年、７９（５）、２００１頁に開示のフッ化バリウム；ならびに酸化バリウムを含むことができる。デバイスに電子を効率的に注入するために、陰極は、好ましくは３．５ｅＶ未満、より好ましくは３．２ｅＶ未満、最も好ましくは３ｅＶ未満の仕事関数を有する。金属の仕事関数は、例えば、Ｍｉｃｈａｅｌｓｏｎ、Ｊ．Ａｐｐｌ．Ｐｈｙｓ．４８（１１）、４７２９頁、１９７７年に見ることができる。
【０１２５】
陰極は、不透明または透明であり得る。透明陰極は、アクティブマトリックスデバイスにおいて透明陽極を通過する発光が、発光性画素の下に位置する駆動回路によって少なくとも部分的に阻止されるので、アクティブマトリックスデバイスでは特に有利である。透明陰極は、十分に薄くて透明な電子注入材料の層を含む。一般に、この層の横伝導率は、その薄さの結果として低くなる。この場合、電子注入材料の層は、酸化インジウムスズなどの透明導電性材料のより厚い層と組み合わせて使用される。
【０１２６】
透明陰極デバイスには、透明陽極が不要であり（当然のことながら、完全に透明なデバイスが望ましい場合を除く）、したがってボトム発光デバイスに使用される透明陽極は、アルミニウム層などの反射材料の層で置き換えるか、または補充できることを理解されよう。透明陰極デバイスの例は、例えばＧＢ２３４８３１６に開示されている。
【０１２７】
封止
光学デバイスは、湿気および酸素に感受性が高い傾向がある。したがって基板は、好ましくは、デバイスへの湿気および酸素の侵入を防止するための良好なバリア特性を有する。基板は、一般にガラスであるが、特にデバイスの可撓性が望ましい場合には、代替の基板を使用することができる。例えば、基板は、プラスチック層とバリア層が交互になった基板を開示している米国特許第６２６８６９５号にみられるようなプラスチック、または欧州特許第０９４９８５０号に開示されている薄いガラスおよびプラスチックのラミネートを含むことができる。
【０１２８】
デバイスは、好ましくは、湿気および酸素の侵入を防止するための封止材（encapsulant）（示さず）で封止される。適切な封止材には、ガラスシート、二酸化ケイ素、一酸化ケイ素、窒化ケイ素などの適切なバリア特性を有するフィルム、または例えばＷＯ０１／８１６４９に開示されているポリマーと誘電体が交互に積み重ねられたもの、または例えばＷＯ０１／１９１４２に開示されている気密容器が含まれる。透明陰極デバイスの場合、一酸化ケイ素または二酸化ケイ素などの透明な封止層は、ミクロンレベルの厚さまで堆積することができるが、好ましい一実施形態では、かかる層の厚さは、２０〜３００ｎｍの範囲である。基板または封止材に浸透することができる任意の大気中の湿気および／または酸素を吸収するためのゲッター材料は、基板および封止材の間に堆積させることができる。
【０１２９】
溶液処理
発光層３は、真空蒸着および溶媒中溶液からの堆積を含む任意の方法によって堆積させることができる。発光層が、ポリフルオレンなどのポリアリーレンを含む場合、溶液堆積に適した溶媒には、トルエンおよびキシレンなどのモノ−またはポリ−アルキルベンゼンが含まれる。特に好ましい溶液堆積技術には、印刷技術およびコーティング技術、好ましくはスピンコーティングおよびインクジェット印刷が含まれる。
【０１３０】
スピンコーティングは、特に、エレクトロルミネセント材料のパターン化が不要のデバイス、例えば照明適用または簡単なモノクロセグメントディスプレイに適している。
【０１３１】
インクジェット印刷は、特に、情報量の多いディスプレイ、特にフルカラーディスプレイに適している。デバイスは、第１の電極上にパターン化された層を提供し、単色（モノクロデバイスの場合）または複数色（多色、特にフルカラーデバイスの場合）の印刷のためにウェルを画定することによって印刷されるインクジェットであり得る。パターン化される層は、一般に、例えば欧州特許第０８８０３０３号に記載の通り、ウェルを画定するためにパターン化されるフォトレジスト層である。
【０１３２】
ウェルの代替として、パターン化された層内に画定されたチャネルに、インクを印刷することができる。特に、フォトレジストは、パターン化してチャネルを形成することができ、そのチャネルは、ウェルとは異なり、複数の画素上に広がり、チャネル端部で閉口していても開口していてもよい。
【０１３３】
他の溶液堆積技術には、浸漬コーティング、ロール印刷およびスクリーン印刷が含まれる。
【０１３４】
ＯＬＥＤの複数の層が溶液処理によって形成される場合、当業者は、例えば１つの層を架橋した後、その後の層を堆積させることによって、または隣接する層の第１の層を形成する材料が、第２の層を堆積させるために使用される溶媒に溶解しないように、隣接する層の材料を選択することによって、隣接する層が混ざり合うのを防止するための技術を認識されよう。
【実施例】
【０１３５】
モノマー実施例１
三重項をクエンチする単位を形成するためのモノマーを、以下の方法に従って調製した。
【０１３６】
【化１１】
2013531100.tif 000014
【０１３７】
この合成は、２位および８位における置換を示す。以下に示す通り、６，１２位および／または４，１０位においても類似の置換が提供され得る。
【０１３８】
【化１２】
2013531100.tif 000015
【０１３９】
組成物実施例１
モノマー１を、ＷＯ００／５３６５６に記載の鈴木重合によって、トリアリールアミンおよびフルオレンのコモノマーと重合して、式（Ｖ）のアミン繰返し単位および式（ＩＶ）のフルオレン繰返し単位を含むコポリマーを形成した。
【０１４０】
組成物実施例２
三重項をクエンチする材料１１を、以下の方法に従って調製した。
【０１４１】
【化１３】
2013531100.tif 000016
ｉ．４−ブロモベンズアルデヒド、ＮａＯtＢｕ、ＴＨＦ、ｉｉ．ＢｕＬｉ、ＩＰＢ、ＴＨＦ、ｉｉｉ．３、Ｐｄ（ＰＰｈ3）2Ｃｌ2、Ｅｔ4ＮＯＨ、トルエン、ｉｖ．１−ブロモ−４−ヨードベンゼン、Ｐｄ（ＰＰｈ3）4、Ａｇ2ＣＯ3、ＴＨＦ、ｖ．ＢｕＬｉ、Ｈ2Ｏ、ＴＨＦ
【０１４２】
化合物１１を、式（ＩＶ）のフルオレン繰返し単位および式（Ｖ）の発光アミン繰返し単位を含む発光ポリマーと混合した。
【０１４３】
デバイス実施例１
以下の構造を有するデバイスを形成した。
ＩＴＯ／ＨＩＬ／ＨＴＬ／ＥＬ／ＭＦ／Ａｌ
ＩＴＯは、酸化インジウムスズ陽極を表し、ＨＩＬは、３５ｎｍの正孔注入層であり、ＨＴＬは、式（ＩＶ）のフルオレン繰返し単位および式（Ｖ）のアミン繰返し単位を含むポリマーの、１５ｎｍの正孔輸送層であり、ＥＬは、三重項受容材料とブレンドした、式（ＩＶ）のフルオレン繰返し単位および式（Ｖ）のアミン繰返し単位を含む発光ポリマーを含むエレクトロルミネセント層（７０ｎｍ）であり、ＭＦは、フッ化金属であり、ＭＦ／Ａｌの二層は、デバイスの陰極を形成する。ＨＩＬ、ＨＴＬおよびＥＬ層は、溶液から組成物をスピンコーティングし、溶媒を蒸発させることによって堆積させた。
【０１４４】
デバイス実施例２
デバイス実施例１の通りにしてデバイスを形成した。このデバイスでは、ＨＴＬは、５０：５０ｍｏｌのコポリマーＦ８−ＴＦＢ（ポリ−（９，９−ジオクチルフルオレン−Ｎ−（４−（２−ブチル）フェニル）−ジフェニルアミン））を含み、ＥＬは、三重項をクエンチする添加物であるＤＰＶＢｉ（４，４’−ビス（２，２’ジフェニルビニル）−１，１’−ビフェニル）とブレンドした（１％ｍｏｌ比）９５：５ｍｏｌのコポリマーＦ８−ＰＦＢ（ポリ−（９，９’−ジオクチルフルオレン−ｃｏ−ビス−Ｎ，Ｎ’−（４−ブチルフェニル）−ビス−Ｎ，Ｎ’−フェニル−１，４−フェニレンジアミン））を含む。
【０１４５】
ＤＰＶＢｉは、スペクトルの赤色−緑色部分の三重項エネルギーを有する（Ｃｈｅｎ，Ｐ．ら、Ｗｈｉｔｅ  ｏｒｇａｎｉｃ  ｌｉｇｈｔ−ｅｍｉｔｔｉｎｇ  ｄｅｖｉｃｅｓ  ｗｉｔｈ  ａ  ｂｉｐｏｌａｒ  ｔｒａｎｓｐｏｒｔ  ｌａｙｅｒ  ｂｅｔｗｅｅｎ  ｂｌｕｅ  ｆｌｕｏｒｅｓｃｅｎｔ  ａｎｄ  ｏｒａｎｇｅ  ｐｈｏｓｐｈｏｒｅｓｃｅｎｔ  ｅｍｉｔｔｉｎｇ  ｌａｙｅｒｓ．Ａｐｐｌ．Ｐｈｙｓ．Ｌｅｔｔ．９１、０２３５０５−３（２００７年）；Ｓｃｈｗａｒｔｚ，Ｇ．、Ｆｅｈｓｅ，Ｋ．、Ｐｆｅｉｆｆｅｒ，Ｍ．、Ｗａｌｚｅｒ，Ｋ．＆Ｌｅｏ，Ｋ．Ｈｉｇｈｌｙ  ｅｆｆｉｃｉｅｎｔ  ｗｈｉｔｅ  ｏｒｇａｎｉｃ  ｌｉｇｈｔ  ｅｍｉｔｔｉｎｇ  ｄｉｏｄｅｓ  ｃｏｍｐｒｉｓｉｎｇ  ａｎ  ｉｎｔｅｒｌａｙｅｒ  ｔｏ  ｓｅｐａｒａｔｅ  ｆｌｕｏｒｅｓｃｅｎｔ  ａｎｄ  ｐｈｏｓｐｈｏｒｅｓｃｅｎｔ  ｒｅｇｉｏｎｓ．Ａｐｐｌｉｅｄ  Ｐｈｙｓｉｃｓ  Ｌｅｔｔｅｒｓ  ８９、０８３５０９（２００６年）；およびＲｏｍａｎｏｖｓｋｉｉ、Ｙ．Ｖ．ら、Ｐｈｏｓｐｈｏｒｅｓｃｅｎｃｅ  ｏｆ  ｐｉ−ｃｏｎｊｕｇａｔｅｄ  ｏｌｉｇｏｍｅｒｓ  ａｎｄ  ｐｏｌｙｍｅｒｓ．Ｐｈｙｓ．Ｒｅｖ．Ｌｅｔｔ．８４、１０２７〜１０３０頁（２０００年）。
【０１４６】
ＤＰＶＢｉはまた、ルミネセントポリマーと比較して高い一重項エネルギー（３．２ｅＶ）を有しており、したがってこの分子は、一重項の発光状態に影響を及ぼすことなくポリマーの三重項を受容する。このことは、この低分子をポリマーに組み込んでも、デバイスのフォトルミネセンスの強度にもスペクトルにも影響がないという観測によって確認される。
【０１４７】
【化１４】
2013531100.tif 000017
【０１４８】
一重項および三重項励起子の動力学を、時間分解エレクトロルミネセンス、ならびに準ｃｗおよび時間分解励起状態の吸収を使用して研究した。励起状態の吸収技術は、他所に記載されており（Ｋｉｎｇ，Ｓ．、Ｒｏｔｈｅ，Ｃ．＆Ｍｏｎｋｍａｎ，Ａ．Ｔｒｉｐｌｅｔ  ｂｕｉｌｄ  ｉｎ  ａｎｄ  ｄｅｃａｙ  ｏｆ  ｉｓｏｌａｔｅｄ  ｐｏｌｙｓｐｉｒｏｂｉｆｌｕｏｒｅｎｅ  ｃｈａｉｎｓ  ｉｎ  ｄｉｌｕｔｅ  ｓｏｌｕｔｉｏｎ．Ｊ．Ｃｈｅｍ．Ｐｈｙｓ．１２１、１０８０３〜１０８０８頁（２００４年）、およびＤｈｏｏｔ，Ａ．Ｓ．、Ｇｉｎｇｅｒ，Ｄ．Ｓ．、Ｂｅｌｊｏｎｎｅ，Ｄ．、Ｓｈｕａｉ，Ｚ．＆Ｇｒｅｅｎｈａｍ，Ｎ．Ｃ．Ｔｒｉｐｌｅｔ  ｆｏｒｍａｔｉｏｎ  ａｎｄ  ｄｅｃａｙ  ｉｎ  ｃｏｎｊｕｇａｔｅｄ  ｐｏｌｙｍｅｒ  ｄｅｖｉｃｅｓ．Ｃｈｅｍｉｃａｌ  Ｐｈｙｓｉｃｓ  Ｌｅｔｔｅｒｓ  ３６０、１９５〜２０１頁（２００２年））、ポリフルオレンの三重項状態は、これらの技術を用いて、三重項状態に起因する７８０ｎｍにピークを有する強力な励起状態の吸収の特性によって十分に特徴付けられている（Ｋｉｎｇ，Ｓ．、Ｒｏｔｈｅ，Ｃ．＆Ｍｏｎｋｍａｎ，Ａ．Ｔｒｉｐｌｅｔ  ｂｕｉｌｄ  ｉｎ  ａｎｄ  ｄｅｃａｙ  ｏｆ  ｉｓｏｌａｔｅｄ  ｐｏｌｙｓｐｉｒｏｂｉｆｌｕｏｒｅｎｅ  ｃｈａｉｎｓ  ｉｎ  ｄｉｌｕｔｅ  ｓｏｌｕｔｉｏｎ．Ｊ．Ｃｈｅｍ．Ｐｈｙｓ．１２１、１０８０３〜１０８０８頁（２００４年）およびＲｏｔｈｅ，Ｃ．、Ｋｉｎｇ，Ｓ．Ｍ．、Ｄｉａｓ，Ｆ．＆Ｍｏｎｋｍａｎ，Ａ．Ｐ．Ｔｒｉｐｌｅｔ  ｅｘｃｉｔｏｎ  ｓｔａｔｅ  ａｎｄ  ｒｅｌａｔｅｄ  ｐｈｅｎｏｍｅｎａ  ｉｎ  ｔｈｅ  ｂｅｔａ−ｐｈａｓｅ  ｏｆ  ｐｏｌｙ（９，９−ｄｉｏｃｔｙｌ）ｆｌｕｏｒｅｎｅ．Ｐｈｙｓｉｃａｌ  Ｒｅｖｉｅｗ  Ｂ７０（２００４年））。ポリフルオレン三重項集団の調査を７８０ｎｍで実施したが、当業者は、この調査を他の発光材料に合わせて、それらの材料の励起状態の吸収特性に基づいて改変する方法を理解されよう。
【０１４９】
図５は、デバイス実施例２の外部量子効率（ＥＱＥ）（菱形）と、三重項をクエンチする添加物が存在しない比較用デバイスの外部量子効率（四角）を示す。三重項をクエンチする添加物を含むデバイスは、高電圧で約２０％のピークＥＱＥの著しい低下を示す。効率の喪失は、デバイスのエレクトロルミネセンスのスペクトルが変化することなく生じる。したがって、一重項エネルギーから予期され得る通り、添加物は、一重項励起子をクエンチせず、かつデバイスの発光に関与することもない。いかなる理論にも拘泥するものではないが、効率の喪失は、発光ポリマーから三重項がクエンチされることによりＴＴＡ成分の除去が引き起こされることに起因して生じると思われる。
【０１５０】
ポリマー主鎖上の三重項励起子の密度は、先に概説の通り、準ｃｗ励起状態の吸収を使用して測定される。
【０１５１】
図６は、三重項クエンチャーを含むポリマー主鎖上（菱形）および含まないポリマー主鎖上（四角）両方の三重項密度を示し、添加物を含むデバイスでは、フルオレン主鎖上の三重項密度は、約１０分の１低く、したがって添加物は、すべてのデバイス駆動電圧において、ポリマーからの三重項をクエンチするのに非常に効率的である。共役ポリマーにおける三重項励起状態の吸収の消衰係数についての文献による値は、１０-16〜１０-15ｃｍ2の範囲であり、これにより、標準のデバイスでは５０ｍＡｃｍ-2の一般的な駆動電流において１０16〜１０17ｃｍ-3の三重項密度が生じ、減衰は、発光性一重項励起子の生成をもたらす三重項の互いの二分子の消滅が大部分を占めている。
【０１５２】
図７は、デバイス実施例２のターンオフ中の時間分解エレクトロルミネセンスを、時間分解三重項過渡吸収およびその二乗と比較して示す。点線は、同じ勾配である。また、デバイス電流がスイッチオフされた２５０ｎｓ後に、−１０ｖ２００ｎｓの持続期間の逆バイアスパルスがデバイスに適用されるときの、エレクトロルミネセンスのターンオフに対する効果も示す。
【０１５３】
電流をターンオフした後、最初に、デバイスのＲＣ時定数に類似の時間尺度で輝度の急速な減衰が生じ、次にＥＬの残留信号が生じるが、この信号は、元の全エレクトロルミネセンスの約３０％を占め、数マイクロ秒で減衰する。一般に、ＯＬＥＤの緩慢な過渡発光は、深いトラップもしくは界面電荷層からの電荷の再結合、またはＴＴＡのいずれかに帰する（Ｋｏｎｄａｋｏｖ，Ｄ．Ｙ．Ｃｈａｒａｃｔｅｒｉｚａｔｉｏｎ  ｏｆ  ｔｒｉｐｌｅｔ−ｔｒｉｐｌｅｔ  ａｎｎｉｈｉｌａｔｉｏｎ  ｉｎ  ｏｒｇａｎｉｃ  ｌｉｇｈｔ−ｅｍｉｔｔｉｎｇ  ｄｉｏｄｅｓ  ｂａｓｅｄ  ｏｎ  ａｎｔｈｒａｃｅｎｅ  ｄｅｒｉｖａｔｉｖｅｓ．Ｊ．Ａｐｐｌ．Ｐｈｙｓ．１０２、１１４５０４〜５頁（２００７年）、Ｓｉｎｈａ，Ｓ．、Ｒｏｔｈｅ，Ｃ、Ｇｕｅｎｔｎｅｒ，Ｒ．、Ｓｃｈｅｒｆ，Ｕ．＆Ｍｏｎｋｍａｎ，Ａ．Ｐ．Ｅｌｅｃｔｒｏｐｈｏｓｐｈｏｒｅｓｃｅｎｃｅ  ａｎｄ  Ｄｅｌａｙｅｄ  Ｅｌｅｃｔｒｏｌｕｍｉｎｅｓｃｅｎｃｅ  ｆｒｏｍ  Ｐｒｉｓｔｉｎｅ  Ｐｏｌｙｆｌｕｏｒｅｎｅ  Ｔｈｉｎ  Ｆｉｌｍ  Ｄｅｖｉｃｅｓ  ａｔ  Ｌｏｗ  Ｔｅｍｐｅｒａｔｕｒｅ．Ｐｈｙｓｉｃａｌ  Ｒｅｖｉｅｗ  Ｌｅｔｔｅｒｓ  ９０、１２７４０２頁（２００３年）、およびＳｉｎｈａ，Ｓ．、Ｍｏｎｋｍａｎ，Ａ．Ｐ．、Ｇｕｎｔｎｅｒ，Ｒ．＆Ｓｃｈｅｒｆ，Ｕ．Ｓｐａｃｅ−ｃｈａｒｇｅ−ｍｅｄｉａｔｅｄ  ｄｅｌａｙｅｄ  ｅｌｅｃｔｒｏｌｕｍｉｎｅｓｃｅｎｃｅ  ｆｒｏｍ  ｐｏｌｙｆｌｕｏｒｅｎｅ  ｔｈｉｎ  ｆｉｌｍｓ．Ａｐｐｌ．Ｐｈｙｓ．Ｌｅｔｔ．８２、４６９３〜４６９５頁（２００３年）参照）。
【０１５４】
２つの機構を区別するために、同じ過渡エレクトロルミネセンスのトレースを、デバイス電流をターンオフした１００ｎｓ後に、１０ｖの逆バイアスパルスを印加して測定したが、このパルスは、輝度の減衰に寄与する任意のトラップ電荷を除去するか、または少なくとも著しく撹乱する。データは、一重項励起子の電場によるクエンチに起因して、逆バイアスパルス中に発光がわずかにクエンチされるが、逆バイアスパルス後のＥＬの減衰が、標準の減衰形と比較して変わらないことを示している。したがって、トラップ電荷の再結合は、残留輝度信号の著しい原因ではないと結論付けることができる（Ｐｏｐｏｖｉｃ，Ｚ．Ｄ．＆Ａｚｉｚ，Ｈ．Ｄｅｌａｙｅｄ  ｅｌｅｃｔｒｏｌｕｍｉｎｅｓｃｅｎｃｅ  ｉｎ  ｓｍａｌｌ−ｍｏｌｅｃｕｌｅ−ｂａｓｅｄ  ｏｒｇａｎｉｃ  ｌｉｇｈｔ−ｅｍｉｔｔｉｎｇ  ｄｉｏｄｅｓ：Ｅｖｉｄｅｎｃｅ  ｆｏｒ  ｔｒｉｐｌｅｔ−ｔｒｉｐｌｅｔ  ａｎｎｉｈｉｌａｔｉｏｎ  ａｎｄ  ｒｅｃｏｍｂｉｎａｔｉｏｎ−ｃｅｎｔｅｒ−ｍｅｄｉａｔｅｄ  ｌｉｇｈｔ−ｇｅｎｅｒａｔｉｏｎ  ｍｅｃｈａｎｉｓｍ．Ｊ．Ａｐｐｌ．Ｐｈｙｓ．９８、０１３５１０−５（２００５年）））。さらに、残留ルミネッセンスの形状を三重項密度と比較すると（図７に示す）、２つのことが観測される。まず、三重項の減衰の時間尺度は、ＥＬの減衰に類似しているが、より重要なことには、残留輝度の減衰の近似勾配は、三重項密度の二乗の勾配と非常に類似している。この観測は、ＥＬの残留減衰が、発光性一重項励起子をもたらす二分子の三重項−三重項消滅反応に起因することの強力な証拠である。三重項は、それらの固有に高い励起子結合エネルギーに起因して、電場に対して一重項よりもかなり安定であることから、三重項励起子の密度は、１０ｖの逆バイアスパルスを印加しても著しくクエンチされないことに留意することは、有益である（Ｒｏｔｈｅ，Ｃ．、Ｋｉｎｇ，Ｓ．Ｍ．＆Ｍｏｎｋｍａｎ，Ａ．Ｐ．Ｅｌｅｃｔｒｉｃ−ｆｉｅｌｄ−ｉｎｄｕｃｅｄ  ｓｉｎｇｌｅｔ  ａｎｄ  ｔｒｉｐｌｅｔ  ｅｘｃｉｔｏｎ  ｑｕｅｎｃｈｉｎｇ  ｉｎ  ｆｉｌｍｓ  ｏｆ  ｔｈｅ  ｃｏｎｊｕｇａｔｅｄ  ｐｏｌｙｍｅｒ  ｐｏｌｙｓｐｉｒｏｂｉｆｌｕｏｒｅｎｅ．Ｐｈｙｓ．Ｒｅｖ．Ｂ７２、０８５２２０（２００５年）およびＤｅｕｓｓｅｎ，Ｍ．、Ｓｃｈｅｉｄｌｅｒ，Ｍ．＆Ｂａｓｓｌｅｒ，Ｈ．Ｅｌｅｃｔｒｉｃ−Ｆｉｅｌｄ−Ｉｎｄｕｃｅｄ  Ｐｈｏｔｏｌｕｍｉｎｅｓｃｅｎｃｅ  Ｑｕｅｎｃｈｉｎｇ  ｉｎ  Ｔｈｉｎ−Ｆｉｌｍ  Ｌｉｇｈｔ−Ｅｍｉｔｔｉｎｇ−Ｄｉｏｄｅｓ  Ｂａｓｅｄ  ｏｎ  Ｐｏｌｙ（Ｐｈｅｎｙｌ−Ｐ−Ｐｈｅｎｙｌｅｎｅ  Ｖｉｎｙｌｅｎｅ）．Ｓｙｎｔｈ．Ｍｅｔ．７３、１２３〜１２９頁（１９９５年））。
【０１５５】
図８は、三重項をクエンチする添加物を含むデバイス（点線）および含まないデバイス（実線）両方のエレクトロルミネセンス減衰を示しているが、寿命に対する効果は明らかであり、Ｔ９０が約５倍改善され、最終的なデバイスの寿命が３倍を超えて改善される。寿命試験中のデバイスの効率を示す図５の下パネルは、寿命試験の初期にはＴＴＡの寄与による追加の効率の高まりが失われているものの、その後、２つのデバイスの減衰が著しく類似していることを明示している。
【０１５６】
この寿命の延長に対するコストは、ＴＴＡの完全な除去によりＥＱＥが２０％低下であり、それよりもこの初期の減衰を安定化することの方がかなり重要である。さらなる変更形態では、前述の通り安定なＴＴＡを利用することによって、高い効率および長寿命の両方が達成され得る。
【０１５７】
本発明を、特定の例示的な実施形態に関して記載してきたが、本明細書に開示の特徴の様々な改変、変更および／または組合せは、以下の特許請求の範囲に記載の本発明の範囲から逸脱することなく、当業者に明らかになることを理解されよう。
【図１】
2013531100.tif 000020
【図２】
2013531100.tif 000021
【図３】
2013531100.tif 000022
【図４】
2013531100.tif 000023
【図５】
2013531100.tif 000024
【図６】
2013531100.tif 000025
【図７】
2013531100.tif 000026
【図８】
2013531100.tif 000027
【国際調査報告】
2013531100.tif 000028
2013531100.tif 000029
2013531100.tif 000030
2013531100.tif 000031